(57)【要約】【課題】安全面で問題のある有機溶媒や塩化物イオンＣｌ−を用いることなく高電圧を出力することが可能な電解液を提供する。【解決手段】負極がアルミニウム又はアルミニウム化合物である二次電池に用いられる電解液であって、アルミニウムビストリフルオロメタンスルホンイミドと、アミドとを含むことにより、有機溶媒や塩化物イオンＣｌ−を用いることなく高電圧の出力を可能にして、安全で有用なアルミニウム二次電池等の電解液を実現する。【選択図】図２
2017168234.tif 000002
【特許請求の範囲】
【請求項１】
負極がアルミニウム又はアルミニウム化合物である二次電池に用いられる電解液であって、
アルミニウムビスペンタフルオロエタンスルホンイミド、アルミニウムビストリフルオロメタンスルホンイミド、アルミニウムビスヘプタフルオロプロパンスルホンイミド及びアルミニウムビスノナフルオロブタンスルホンイミドからなる群から選択される少なくとも１種の化合物と、
アミドとを含むことを特徴とする電解液。
【請求項２】
前記アミドは、２級アミドであることを特徴とする請求項１に記載の電解液。
【請求項３】
前記アミドは、２級アミド及び尿素であることを特徴とする請求項１に記載の電解液。
【請求項４】
前記２級アミドは、Ｎ−メチルアセトアミドであることを特徴とする請求項２又は請求項３に記載の電解液。
【請求項５】
請求項１〜請求項４のいずれか１項に記載の電解液と、
アルミニウム又はアルミニウム化合物である負極と、
正極とを備えることを特徴とするアルミニウム二次電池。
【発明の詳細な説明】
【技術分野】
【０００１】
本発明は、負極がアルミニウムやアルミニウム化合物からなる二次電池に用いられる電解液、及び、その電解液を用いたアルミニウム二次電池に関する。
【背景技術】
【０００２】
近年、携帯用端末機器等に代表される小型の電子機器が広く普及しており、そのさらなる小型化及び軽量化と長寿命化が求められている。これに伴い、電源として小型かつ軽量で高エネルギ密度を得ることが可能な二次電池の開発が進められている。
【０００３】
アルミニウムＡｌの単位体積当たりの理論エネルギ密度は８０５０Ａｈ／ｌであり、リチウムＬｉの約４倍に相当する。したがって、アルミニウムを負極に用いる二次電池、いわゆるアルミニウム二次電池は、単位体積当たりの電流容量が大きく、重量当たりの電流容量も大きく、非常に魅力的である。
【０００４】
アルミニウム二次電池では、放電時には、酸化反応により負極であるアルミニウムＡｌから電解液中にアルミニウムイオンＡｌ３＋が溶出し、正極側へ移動する。そして、正極側ではアルミニウムイオンＡｌ３＋が正極と反応してアルミニウム化合物が生成される。一方、充電時には、これとは逆の反応が起こる。すなわち、還元反応により正極から電解液中にアルミニウムイオンＡｌ３＋が放出されて負極側へ移動し、負極でアルミニウムＡｌが析出する。
【０００５】
このようなアルミニウム二次電池の実現には、電解液の開発が必要不可欠であるが、充電及び放電反応の媒介として機能する電解液の組成については、電池性能に大きな影響を与えることから、様々な検討がなされている。これらの化学反応がスムーズに行われるためには、電解液中を移動するアルミニウムイオンＡｌ３＋が豊富に存在することが重要となる。
【０００６】
しかしながら、熱力学的にアルミニウムＡｌは水素よりも著しく還元されにくいため、水溶液系の電解液を用いてアルミニウムＡｌを電気化学的かつ可逆的に電析させることは非常に困難である。また、アルミニウムＡｌは酸素原子と強い親和性を有することから、その表面には強固かつ緻密で絶縁性の高い酸化皮膜が存在する。したがって、放電時におけるアルミニウムイオンＡｌ３＋の均一な溶出は極めて困難となり放電特性が低下する。
【０００７】
そこで、アルミニウムイオンＡｌ３＋の生成量を多くすることができ、充電及び放電時のアルミニウムイオンＡｌ３＋の移動が速やかに行われ、電池特性が向上する非水電解液が開発されている。具体例としては、塩化アルミニウムＡｌＣｌ３等のアルミニウム塩と、ジメチルスルホンやジプロピルスルホン等のアルキルスルホンと、トルエン等の有機溶媒とを含む電解液が挙げられる（例えば特許文献１参照）。
【０００８】
また、パーフルオロメチルスルフォニルイミドのアルミニウム塩と、有機溶媒とを含む電解液も開示されている（例えば特許文献２参照）。この場合には、有機溶媒として、ＰＣ（プロピレンカーボネート）とＤＭＥ（ジメトキシエタン）との混合溶媒、ＡＮ（アセトニトリル）、ＴＨＦ（テトラヒドロフラン）、ＥＣ（エチレンカーボネート）とＥＭＣ（エチルメチルカーボネート）との混合溶媒等が用いられている。
【先行技術文献】
【特許文献】
【０００９】
【特許文献１】特開２００３−１００３４７号公報
【特許文献２】特開平１１−２３３１０９号公報
【発明の概要】
【発明が解決しようとする課題】
【００１０】
しかしながら、上述したような電解液を用いたアルミニウム二次電池では、充放電時において、アルミニウムイオンＡｌ３＋を電気化学的に効率よく析出及び溶解させることが困難であるため、充分な放電電圧を得ることができなかった。
また、有機溶媒は揮発しやすく引火性が高いため、高温環境下で使用される場合や、過充電、過放電、短絡等が発生した場合等において、安全性を充分に確保することが難しいという問題があった。
【課題を解決するための手段】
【００１１】
発明者らは、有機溶媒を用いることなく高電圧を出力可能とする電解液について検討した。上述したような電解液を用いたアルミニウム二次電池では、図４に示すように、ＡｌＣｌ４−の酸化反応により電位窓（放電電圧）が約２．０Ｖに制限されていることがわかった。そこで、電解液の材料として、塩化物イオンＣｌ−を含まず、酸化されにくいアルミニウムビストリフルオロメタンスルホンイミド（ＴＦＳＩアニオン）等の特定の化合物に注目した。また、アルミニウムビストリフルオロメタンスルホンイミド等の特定の化合物と、アミドとを組み合わせることにより、有機溶媒を含まずに常温で液体（常温溶融塩）となることを見出した。常温溶融塩は、常温で液状であるにも拘わらず揮発性が殆どなく、しかも難燃性や不燃性であるため、高温環境下での使用や、過充電、過放電、短絡等が発生した場合時等の安全性に優れている。
【００１２】
すなわち、本発明の電解液は、負極がアルミニウム又はアルミニウム化合物である二次電池に用いられる電解液であって、アルミニウムビスペンタフルオロエタンスルホンイミド、アルミニウムビストリフルオロメタンスルホンイミド、アルミニウムビスヘプタフルオロプロパンスルホンイミド及びアルミニウムビスノナフルオロブタンスルホンイミドからなる群から選択される少なくとも１種の化合物と、アミドとを含むようにしている。
【発明の効果】
【００１３】
以上のように、本発明の電解液によれば、有機溶媒や塩化物イオンＣｌ−を用いることなく高電圧を出力することができ、アルミニウム二次電池等の電解液として有用である。
【００１４】
（他の課題を解決するための手段および効果）
また、本発明の電解液において、前記アミドは、２級アミドであるようにしてもよい。
また、本発明の電解液において、前記アミドは、２級アミド及び尿素であるようにしてもよい。
さらに、本発明の電解液において、前記２級アミドは、Ｎ−メチルアセトアミドであるようにしてもよい。
【００１５】
そして、本発明のアルミニウム二次電池は、上述したような電解液と、アルミニウム又はアルミニウム化合物である負極と、正極とを備えるようにしてもよい。
【図面の簡単な説明】
【００１６】
【図１】本発明に係るコインセルの一例を示す概略構成断面図。
【図２】実施例１に係るサイクリックボルタモグラムの結果を示すグラフ。
【図３】比較例１に係るサイクリックボルタモグラムの結果を示すグラフ。
【図４】比較例２に係るサイクリックボルタモグラムの結果を示すグラフ。
【発明を実施するための形態】
【００１７】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１８】
本発明の電解液は、特定の化合物と、アミドとを含む。
【００１９】
上記特定の化合物として、下記化学式（１）で示されるアルミニウムビスフルオロスルホンイミド、下記化学式（１’）で示されるアルミニウムビストリフルオロメタンスルホンイミド（Ａｌ（ＴＦＳＩ）３）、下記化学式（１’’）で示されるアルミニウムビスペンタフルオロエタンスルホンイミド、下記化学式（１’’’）で示されるアルミニウムビスヘプタフルオロプロパンスルホンイミド、下記化学式（１’’’’）アルミニウムビスノナフルオロブタンスルホンイミド等が挙げられ、化学式（１’）で示されるアルミニウムビストリフルオロメタンスルホンイミド（Ａｌ（ＴＦＳＩ）３）が特に好ましい。
Ａｌ（（ＦＳＯ２）２Ｎ）３  ・・・（１）
Ａｌ（（ＣＦ３ＳＯ２）２Ｎ）３  ・・・（１’）
Ａｌ（（ＣＦ３ＣＦ２ＳＯ２）２Ｎ）３  ・・・（１’’）
Ａｌ（（ＣＦ３ＣＦ２ＣＦ２ＳＯ２）２Ｎ）３  ・・・（１’’’）
Ａｌ（（ＣＦ３ＣＦ２ＣＦ２ＣＦ２ＳＯ２）２Ｎ）３  ・・・（１’’’’）
そして、上記特定の化合物は、電解液中において２０重量％以上７０重量％以下で含まれていることが好ましい。
【００２０】
上記アミドは、下記化学式（２）で示されるものである。
Ｒ１ＣＯＮＲ２Ｒ３  ・・・（２）
Ｒ１としては、特に限定されないが、例えば、水素、アミノ基、メチル基、エチル基、ｎ−プロピル基、ｉ−プロピル基、ｎ−ブチル基、ｉ−ブチル基、ｓ−ブチル基、ｔ−ブチル基等が挙げられる。
Ｒ２及びＲ３としては、特に限定されないが、例えば、水素、メチル基、エチル基、ｎ−プロピル基、ｉ−プロピル基、ｎ−ブチル基、ｉ−ブチル基、ｓ−ブチル基、ｔ−ブチル基等が挙げられる。
上記アミドとしては、２級アミドが好ましく、具体的にはＮ−メチルアセトアミドや尿素等が挙げられ、Ｎ−メチルアセトアミドと尿素との組み合わせがより好ましい。
そして、上記アミドは、電解液中において３０重量％以上８０重量％以下で含まれていることが好ましい。また、その中でも上記Ｎ−メチルアセトアミドは、電解液中において４５重量％以上７５重量％以下で含まれることがより好ましく、上記尿素は、電解液中において５重量％以上３５重量％以下で含まれることがより好ましい。
【００２１】
また、本発明のアルミニウム二次電池は、本発明に係る電解液と、負極と、正極とを備える。
負極は、アルミニウム又はアルミニウム化合物である。上記アルミニウム化合物としては、例えばＡｌ−Ａｕ、Ａｌ−Ｇａ、Ａｌ−Ｉｎ、Ａｌ−Ｍｎ、Ａｌ−Ｎｉ、Ａｌ−Ｐｔ、Ａｌ−Ｓｉ等が挙げられる。
【００２２】
正極については、特に限定されず、公知のアルミニウム二次電池等で使用されている正極を採用できる。
なお、本発明のアルミニウム二次電池は、本発明に係る電解液を用いる他は、公知のアルミニウム二次電池の構成要素を採用することができる。また、電池の形状についても特に限定されるものではなく、例えばコイン型、円筒型、角型、シート型等を採用することができる。
【００２３】
ここで、図１は、本発明に係るコインセルの一例を示す概略構成断面図である。
コインセル（アルミニウム二次電池）１０は、モリブデン製の負極ケース１２の下面中央部にＡｌ製の負極１１が形成され、負極ケース１２の周縁部にはポリプロピレン製の絶縁ガスケット１３が設けられている。また、絶縁ガスケット１３の外周にはモリブデン製の正極ケース１５が固定されており、正極ケース１５上面中央部にモリブデン製の正極１４が形成されている。そして、負極１１と正極１４との間には、ガラス製の多孔質フィルムからなるセパレータ１６が介在しているとともに、本発明に係る電解液１７が充填されている。
【実施例】
【００２４】
以下に述べる実施例によって本発明をさらに具体的に説明するが、本発明はこれらの実施例のみに限定されるものではない。
【００２５】
＜実施例１＞
５０重量部のＮ−メチルアセトアミドと、１０重量部の尿素と、４０重量部のアルミニウムビストリフルオロメタンスルホンイミド（化学式（１’））とを混合することにより、実施例１に係る電解液を得た。
【００２６】
＜比較例１＞
７６重量部のＮ−メチルアセトアミドと、１９重量部の尿素と、５重量部のアルミニウムトリフルオロメタンスルホンイミド（Ａｌ（ＴｆＯ）３、特定の化合物以外）とを混合することにより、比較例１に係る電解液を得た。
【００２７】
＜比較例２＞
１０重量部のジプロピルスルホンと、３重量部のトルエンと、１重量部の塩化アルミニウムＡｌＣｌ３とを混合することにより、比較例２に係る電解液を得た。
【００２８】
＜評価＞
実施例１及び比較例１、２に係る電解液を用いて、３０℃の恒温槽内においてサイクリックボルタンメトリによりアルミニウムＡｌの酸化還元反応時に流れる電流ｉを測定した。なお、作用極としてモリブデン（Ｍｏ）板を用い、参照極として銀（Ａｇ）ワイヤを用い、対極としてアルミニウム（Ａｌ）板を用いた。また、掃引速度を図中に示した以外は１０ｍｖ／ｓとして、参照極の電位（Ｖ）に対して作用極の電位（Ｖ）を−２．０Ｖ以上１０Ｖ以下の範囲内で変化させた。
【００２９】
図２は、実施例１に係るサイクリックボルタモグラムの結果を示すグラフであり、図３は、比較例１に係るサイクリックボルタモグラムの結果を示すグラフであり、図４は、比較例２に係るサイクリックボルタモグラムの結果を示すグラフである。
【００３０】
図２の下のグラフに示すように、実施例１に係る電解液は、電位窓が広く、８Ｖ程度の高電圧に耐えることができた。これは、実施例１に係る電解液が、有機溶媒や塩化物イオンＣｌ−を含まないことに起因すると考えられる。一方、比較例１に係る電解液では、図３の下のグラフに示すように電位窓（放電電圧）が２．３Ｖ程度に制限され、また、比較例２に係る電解液では、図４に示すように電位窓（放電電圧）が２Ｖ程度に制限される結果となった。
【産業上の利用可能性】
【００３１】
本発明は、負極がアルミニウムやアルミニウム化合物であるアルミニウム二次電池に用いられる電解液等に利用することができる。
【符号の説明】
【００３２】
１０  コインセル（アルミニウム二次電池）
１１  負極
１２  負極ケース
１３  絶縁ガスケット
１４  正極
１５  正極ケース
１６  セパレータ
１７  電解液
【図１】
2017168234.tif 000003
【図２】
2017168234.tif 000004
【図３】
2017168234.tif 000005
【図４】
2017168234.tif 000006